(57)【要約】【課題】フレア等の不具合の生じないリチウム箔積層体の製造方法を提供する。【解決手段】圧延装置Ａにおいて、一次箔１０ａを、３つの圧延ロール１１ａ〜１１ｃにより、順次薄くして、厚み１００ｎｍ〜３０μｍ程度のリチウム箔１０を形成する。その際、揮発性物質からなる潤滑剤１３を圧延ロール１１ａ〜１１ｃ表面またはリチウム箔１０表面の少なくとも一方に供給する。その後、積層装置Ｂにおいて、圧延されたリチウム箔１０を基材フィルム３０に積層する。その際、潤滑剤１３は、リチウム箔１０が圧延されてから、積層されるまでの領域Ｒｃにおいて、ほぼ全てが揮発する。よって、リチウム箔１０と基材フィルム３０との間には、潤滑剤１３がほとんど介在していない。基材フィルム３０の材種の選択に際し、リチウム箔１０との反応だけを避ければよいので、基材フィルム３０の選択の幅が拡大する。【選択図】図３
2011008997.tif 000002
【特許請求の範囲】
【請求項１】
リチウムまたはリチウム合金からなるリチウム箔を圧延する工程（ａ）と、
上記工程（ａ）で圧延されたリチウム箔を基材フィルムに積層してリチウム箔積層体を形成する工程（ｂ）と、
を含み、
上記工程（ａ）では、揮発性物質からなる潤滑剤を、ロール表面およびリチウム箔表面の少なくとも一方に供給する、リチウム箔積層体の製造方法。
【請求項２】
請求項１記載のリチウム箔積層体の製造方法において、
上記工程（ａ）では、上記基材フィルムとして、実質的にリチウムと反応しないプラスチックフィルムを用いる。
【請求項３】
請求項１または２記載のリチウム積層体の製造方法において、
上記工程（ａ）では、上記基材フィルムの材料として、ポリエチレン，ポリプロピレン，あるいは、ポリエチレン及びポリプロピレンを除くポリオレフィン，ＰＥＴ，ポリ塩化ビニリデンおよび塩化ビニリデンを主成分とするポリマーから選ばれる少なくとも１つの樹脂を用いる。
【請求項４】
請求項１記載のリチウム積層体の製造方法において、
上記工程（ａ）では、上記基材フィルムとして、実質的にリチウムと反応しない金属からなる金属フィルムを用いる。
【請求項５】
請求項１〜４のうちいずれか１つに記載のリチウム積層体の製造方法において、
上記潤滑剤は、ノナン、デカン、ウンデカン、ドデカン、トリデカン、テトラデカン、ペンタデカン、ヘキサデカン、およびヘプタデカンから選ばれる少なくとも１つの物質を含んでいる。
【請求項６】
請求項１〜５のうちいずれか１つに記載のリチウム積層体の製造方法において、
上記工程（ａ）で圧延されたリチウム箔を巻き取ることなく、上記工程（ｂ）で基材フィルムに積層する。
【請求項７】
請求項１〜６のうちいずれか１つに記載のリチウム積層体の製造方法において、
上記工程（ｂ）では、基材フィルムとして、少なくとも片面にポリ塩化ビニリデンフィルム又は塩化ビニリデンを主成分とするポリマーフィルムからなる表面材を積層してなる基材フィルムの表面材側を、リチウム箔の少なくとも片面に接触させる。
【発明の詳細な説明】
【技術分野】
【０００１】
本発明は、リチウム電池等に用いられる、リチウムまたはリチウム合金からなるリチウム箔を基材フィルムに積層してなるリチウム箔積層体の製造方法に関するものである。
【背景技術】
【０００２】
近年、リチウム箔を用いた各種機器，特に蓄電デバイスの高機能化，小型化の要請に応じ、リチウム箔のさらなる薄膜化が要求され、最近では、１００μm以下の厚みを有するリチウム箔の製造が要求されている。
このような極めて薄いリチウム箔がロール間で冷間圧延される製造工程においては、ロール表面に炭素数８以上の鎖式飽和炭化水素を潤滑剤として供給することが生産性の向上や品質の維持に極めて有効であることが明らかにされ（例えば、特許文献１参照）実施されている。
【０００３】
一方、このような極薄のリチウム箔は、機械的強度が極めて弱いため、製造ライン等においてリチウム箔を単体で輸送，保管することは難しい。そこで、特許文献２に開示されるごとく、プラスチックフィルムなどの基材フィルムにリチウム箔を積層してなるリチウム箔積層体を形成する方法が考案されている。これにより、製造ライン等におけるリチウム箔の輸送、保管の際に、化学的、機械的な安定性や取り扱い上の利便性の向上が期待される。また、蓄電デバイスの製造時には、この基材フィルムを剥がしながら電池部材への装着をすることも可能である。
【先行技術文献】
【特許文献】
【０００４】
【特許文献１】特開平１０−５８００７号公報
【特許文献２】特開２００６−１３４７８５号公報
【発明の概要】
【発明が解決しようとする課題】
【０００５】
ところが、上記リチウム箔積層体の保管期間が長くなるにつれて、プラスチックフィルム等の基材フィルムに、フレア（波打ち状の形状）がしばしば発生するという不具合があった。このフレアは、基材フィルムを剥がした後のリチウム箔に転写されて、リチウム箔にもフレアが形成される。その結果、リチウム箔を用いた蓄電デバイス等の歩留まりを悪化させるおそれがあった。
【０００６】
本発明者達が、その原因を詳しく調べたところ、フレアは、プラスチックフィルムとリチウム箔または潤滑剤との反応によって発生することがわかってきた。
【０００７】
本発明の目的は、フレアが発生する原因の究明に基づき、フレア等の不具合の生じないリチウム箔積層体の製造方法を提供することにある。
【課題を解決するための手段】
【０００８】
本発明のリチウム箔積層体の製造方法は、リチウムまたはリチウム合金からなるリチウム箔を圧延する工程と、圧延されたリチウム箔を基材フィルムに積層してリチウム箔積層体を形成する工程とを含んでいる。そして、圧延工程では、揮発性物質からなる潤滑剤を、ロール表面またはリチウム箔表面の少なくとも一方に供給する点が特徴である。
リチウム箔には、純リチウムからなるものだけでなく、リチウム−アルミニウム合金のようなリチウム合金からなるものも含まれる。リチウム合金としては、リチウムリッチな合金であれば特に限定されないが、リチウムを９０重量パーセント以上含有する合金を用いるのが好ましい。
「リチウム箔積層体」は少なくとも基材フィルムの片面にリチウム箔が積層されていればよい。したがって、基材フィルムの両面にリチウム箔が積層されていてもよい。また、基材フィルムの片面側で、リチウム箔が複数層積層されていてもよい。
また、圧延されたリチウム箔をいったん巻き取ってから、基材フィルムと積層してもよいし、リチウム箔を巻き取ることなく圧延と積層とを連続して行なってもよい。
一般的には、リチウム箔積層体は、リールで巻き取られるが、巻き取らずに、例えば、１辺１５ｃｍ以上の薄板として加工する場合は、厚み１ｍｍ程度以上の基材フィルムを用い、その表面にリチウム箔を積層することもできる。
【０００９】
この方法により、以下の作用効果が得られる。
リチウム箔を圧延する際には、潤滑剤をロール表面およびリチウム箔表面の少なくとも一方に供給することで、圧延を円滑に行うことができる。しかも、潤滑剤が揮発性物質であるので、リチウム箔と基材フィルムとを積層する際には、リチウム箔の表面にほとんど潤滑剤が残存しないようにすることが可能となる。
装置の大きさに制限がある場合には、装置の圧延後から積層時までにほぼ揮発する程度に揮発性の高い潤滑剤を用いればよい。コストや圧延時の性能から潤滑剤として用いたいものが限られる場合には、潤滑剤の揮発性に応じて、装置の圧延後から積層までの距離を設定すればよい。ただし、潤滑剤の全てが積層時に揮発して消失していなくても、基材フィルムにフレアが生じない程度に微量残存していてもよい。
したがって、潤滑剤と基材フィルムとの反応によるフレアの発生を抑制することができる。よって、特許文献２における基材フィルム上の表面材は不要となり、製造の手間や製造コストを削減することができる。
また、基材フィルム３０の材種の選択に際しては、潤滑剤１３との反応性を考慮する必要がなく、リチウム箔１０との反応だけを避ければよいので、基材フィルム３０の材質の選択の幅が拡大する。
また、基材フィルムとして金属フィルムを用い、金属フィルムを蓄電デバイス等の一部として利用する場合には、金属フィルムとリチウム箔との間に潤滑剤がほとんど残存しないので、リチウム箔と金属フィルムとの導通性が確保される。
【００１０】
基材フィルムとして、リチウム箔と実質的に反応しないプラスチックフィルムを用いた場合には、主として、リチウム箔を基材フィルムから剥がして、他の部材に取り付ける処理を行うことになる。このとき、リチウム箔積層体として、輸送，保管などすることで、リチウム箔の品質を維持することができる。リチウム箔と「実質的に反応しない」とは、ごく一部で反応が生じたとしても、製品が不良となるような反応が生じないことを意味する。
【００１１】
プラスチックフィルムとしては、ポリエステル、ナイロン、ポリプロピレン、ポリエチレン、ポリエチレンーポリプロピレン共重合体等の汎用樹脂のフィルム他、エンジニアリングプラスチック等のフィルムがある。
そのうち、分子式がＣnＨ2n+2-2mで表されるポリオレフィン，ＰＥＴ，ポリ塩化ビニリデン，塩化ビニリデンを主成分とするポリマーは、リチウム箔や潤滑剤との反応が生じにくいので、基材フィルムの材料として用いることにより、基材フィルムやリチウム箔のフレアの発生を抑制することができる。
ポリオレフィンの中でも、ポリエチレン及びポリプロピレンは、リチウム箔との反応性がほとんどなく、安価で入手も容易であることから、実用的に最適な材料である。
なお、プラスチックフィルムとリチウム箔との間に粘着材が介在していてもよい。その場合にも、潤滑剤が残存していないことで、潤滑剤と粘着材との反応を考慮する必要がなくなる。また、潤滑剤が残存していないので、基材フィルムとリチウム箔とが確実に貼り合わされることになる。
【００１２】
基材フィルムとして、実質的にリチウムと反応しない金属フィルムを用いた場合、金属フィルムとリチウム箔とが潤滑剤を介することなく、相導通するので、金属フィルムをそのまま蓄電デバイスの一部として用いることができる。具体的には、リチウムとの反応性がほとんどない、たとえば、Ｃｕ，Ｎｉ，Ｆｅ，Ｔａ，Ｗなどが好ましい。
【００１３】
炭素数８以上の鎖式飽和炭化水素を潤滑剤として使用すれば、圧延ロールと固着せずに原料箔を冷間圧延加工することができ、極めて薄いリチウム金属箔又はリチウム合金箔が得られることがわかっている。その中でも、ノナン、デカン、ウンデカン、ドデカン、トリデカン、テトラデカン、ペンタデカン、ヘキサデカン、ヘプタデカンは、揮発性が高く、積層体を形成する時点でリチウム箔に残存しないように、工程を調整することが容易である。
たとえば、圧延されたリチウム箔をいったん巻き取る場合には、巻き取るまでに潤滑剤が全て揮発することが好ましいが、多少潤滑剤が残存していても、巻き取られたリチウム箔が基材フィルムと積層されるまでに、潤滑剤が揮発すればよい。
【００１４】
圧延されたリチウム箔を、巻き取ることなく、基材フィルムに積層することも可能である。潤滑剤として揮発性物質を用いることにより、圧延から積層までを連続的に行うことが可能になり、製造コストの削減を図ることができる。
【００１５】
積層時には、基材フィルムとして、少なくとも片面にポリ塩化ビニリデンフィルム又は塩化ビニリデンを主成分とするポリマーフィルムからなる表面材を積層してなる基材フィルムの表面材側を、リチウム箔の少なくとも片面に接触させることができる。これにより、リチウム箔の基材フィルムからの剥離性を向上させることができる。
【００１６】
ここで、「塩化ビニリデンを主成分とするポリマー」とは、塩化ビニリデンの含有量が５０重量パーセント以上のポリマーをいい、塩化ビニリデンの含有量が５０重量パーセント以上であれば、塩化ビニリデンと他のモノマーとの交互共重合体、ブロック共重合体、グラフト共重合体及びこれらの混合物、さらにはポリ塩化ビニリデンと他のポリマーとの混合物などを含む概念である。他のモノマーとしては、オレフィンやそのハロゲン化物が例示され、他のポリマーとしてはポリオレフィンやそのハロゲン置換体が例示される。他のモノマーとしては中でも、塩化ビニルや１，２−ジクロロエチレンを用いるのが好ましく、他のポリマーとしてはポリ塩化ビニルやポリ１，２−ジクロロエチレンを用いるのが好ましい。汎用性や安価な点を考慮すれば、塩化ビニリデンと塩化ビニルとの共重合体とするのが好ましい。
【００１７】
「ポリ塩化ビニリデン又は塩化ビニリデンを主成分とするポリマーフィルム」は、この素材に極性があり、鎖状炭化水素を吸収しにくい。したがって、揮発性の鎖状炭化水素を用いて圧延しても、微量の鎖状炭化水素が表面に残存することがあり、かかる場合にリチウム箔と接触させても、鎖状炭化水素を透過させない役割を果たす。つまり、リチウム箔に付着している鎖状炭化水素が基材フィルムに吸収されることを防止する役目を負う。ポリ塩化ビニリデン等の表面材フィルムの厚みは、いくら厚くても効果が減じることはないが、汎用性やコストを考慮すれば、上限の厚みとしては、１００μm以下のものが望ましい。一方、還元力の強いリチウムに対するポリ塩化ビニリデンの劣化による損失が考慮されなければならないので、下限の厚みとしては１０μm以上とするのが好ましい。
【発明の効果】
【００１８】
本発明によると、フレアなどの不具合を解消しうるリチウム箔の製造方法を提供することができる。
【図面の簡単な説明】
【００１９】
【図１】本発明の実施の形態１に係る圧延装置の側面図である。
【図２】本発明の実施の形態１に係る積層装置の側面である。
【図３】本発明の実施の形態２に係る連続圧延・積層装置の側面図である。
【発明を実施するための形態】
【００２０】
（実施の形態１）
図１は、本発明の実施の形態１に係る圧延装置Ａの側面図である。図２は、本発明の実施の形態１に係る積層装置Ｂの側面である。
図１に示すように、実施の形態１に係る圧延装置Ａは、第１〜第３圧延ロール１１ａ〜１１ｃと、ガイドロール１４と、巻き取りリール１７とを備えている。図１には、第１〜第３ロール１１ａ〜１１ｃしか表示されていないが、さらに多くの圧延ロールが設けられていてもよい。
【００２１】
まず、受け入れたリチウムインゴットに前処理を施して異物、不純物を除去し、周知慣用の押し出し加工により、所定寸法の一次箔１０ａを原料箔として成形して巻き取っている（図示せず）。一次箔１０ａは、リチウム金属又はリチウム合金を希望する厚みの箔に圧延加工するのに最適な厚み、例えば厚さ０．１−０．２ｍｍを有している。
【００２２】
次に、この巻き取った一次箔１０ａを巻き戻しながら、連続的に第１〜第３圧延ロール１１ａ〜１１ｃ間に導いて冷間圧延を行う。このとき、潤滑剤１３を各圧延ロール１１ａ〜１１ｃまたは一次箔１０ａのうち少なくとも一方の表面に供給しながら、各圧延ロール１１ａ〜１１ｃを経るたびに、厚みを減じていき、最終的に厚み１００ｎｍ〜３０μｍ程度のリチウム箔１０（二次箔）を形成する。
各圧延ロール１１ａ〜１１ｃのクリアランスは、リチウム箔１０のユーザー仕様にあった厚さを得るために所定のクリアランスに調整されている。
所定の厚みまで圧延されたリチウム箔１０は、ガイドロール１４を経て、リール１７に巻き取られる。
【００２３】
ここで、潤滑剤１３の供給方法としては、図１に示すように、容器から一次箔（リチウム箔）に滴下してもよいし、各圧延ロール１１ａ〜１１ｃ表面に供給してもよい。圧延ロール１１ａ〜１１ｃに供給する場合には、ロール表面が常時均一な湿潤状態となるように潤滑剤を供給する。具体的には、スポンジ等の塗布材に潤滑剤を保持させ、これをロール表面に接触させて塗布する方法がある。このとき、塗布材には定時定量的に潤滑剤を補充すればよい。
【００２４】
ここで、本実施の形態においては、リチウム箔１０がリール１７に巻き取られるまでの領域Ｒａにおいて、ほとんど全ての潤滑剤１３が揮発するように、潤滑剤を選択している点が特徴である。潤滑剤としては、炭素数８以上の鎖式飽和炭化水素を用いると、圧延ロール１１ａ〜１１ｃと固着せずに一次箔１０ａを冷間圧延加工することができ、極めて薄いリチウム箔１０ａ（リチウム金属箔又はリチウム合金箔）が得られることがわかっている。
【００２５】
炭素数８以上の鎖式飽和炭化水素としては、例えば、オクタン、ノナン、デカン、ウンデカン、ドデカン、トリデカン、テトラデカン、ペンタデカン、ヘキサデカン、ヘプタデカン、オクタデカン、ノナデカン、エイコサンなどがある。これらのうちでも、ノナン、デカン、ウンデカン、ドデカン、トリデカン、テトラデカン、ペンタデカン、ヘキサデカン、ヘプタデカンは、揮発性が高く、領域Ｒａにおいて、ほぼ全てを揮発させるように、圧延装置Ａの構成を調整することが容易である。
ただし、潤滑剤１３は、圧延を円滑に行わせるための潤滑機能を有し、かつ、圧延から積層するまでに、基材フィルムにフレアを生じさせない程度まで揮発する揮発性物質からなるものであればよく、必ずしも炭素数８以上の鎖式飽和炭化水素である必要はない。
なお、圧延装置Ａを密閉空間内に設置し、密閉空間を減圧雰囲気にすることによって、潤滑剤１３の揮発を促進させることもできる。
【００２６】
図２に示すように、積層装置Ｂは、ピンチロール１５と、ガイドロール１６とを備えている。
図２に示すように、リール１７からリチウム箔１０を巻き出す一方、基材フィルム３０が巻かれたリール３１から基材フィルム３０を巻き出して、ピンチロール１５により、リチウム箔１０を基材フィルム３０に積層し、リチウム箔積層体２０を形成する。リチウム箔積層体２０は、リール２１に巻き取られ、缶詰又は袋詰めされる。
その後、次工程またはユーザにおいて、リチウム箔１０は基材フィルム３０から蓄電デバイス等の電子部品の一部に転写され、蓄電デバイス等の部材として用いられる。
【００２７】
図１に示す圧延装置Ａにおいて、領域Ｒａで潤滑剤１３が揮発しきれなかった場合でも、積層装置Ｂにおいて、リチウム箔１０が巻き出されてから基材フィルム３０と積層されるまでの領域Ｒｂにおいて、ほぼ全てが揮発すればよい。
【００２８】
本実施の形態にいては、基材フィルム３０としてプラスチックフィルムを用いているが、金属フィルムを用いてもよい。
プラスチックからなる基材フィルム３０としては、リチウム箔の保護フィルムとして機能する程度の機械的強度を有するフィルム（腰のあるフィルム）であれば、特に限定されないが、ポリエステル、ナイロン、ポリプロピレン、ポリエチレン、ポリエチレンーポリプロピレン共重合体等の汎用樹脂のフィルム他、エンジニアリングプラスチック等のフィルムなどがある。
【００２９】
これらの中でも、分子式がＣnＨ2n+2-2mで表されるポリオレフィン，ＰＥＴ，ポリ塩化ビニリデン，塩化ビニリデンを主成分とするポリマーは、リチウム箔１０や潤滑剤１３との反応が生じにくいので、基材フィルム３０の材料として用いることにより、基材フィルム３０やリチウム箔１０のフレアの発生を抑制することができる。
なお、本件では、潤滑剤１３を揮発させるので、潤滑剤１３と基材フィルム３０との反応性はあまり重要ではないが、微量の潤滑剤１３が残存しているケースもあり得るので、基材フィルム３０としては，潤滑剤１３との反応性も低いものを用いることが好ましい。
ポリオレフィンの中でも、ポリエチレン及びポリプロピレンは、リチウム箔１０や潤滑剤１３との反応性が低く、リチウム箔１０を基材フィルム３０から剥離させるのが容易である。しかも、安価で入手も容易であることから、実用的に最適な材料である。
【００３０】
なお、基材フィルム３０の厚みは、リチウム箔１０の幅、厚み、リール２１への巻き取り速度などの作業状況に合わせて適宜最適なものを選択して用いればよい。汎用樹脂を用いる場合、腰のある強度を保つためには最低でも５μｍ以上好ましくは１0μｍ以上の厚さが必要であり、上限はいくらでも構わないが、好ましくは３ｍｍ以下、より好ましくは、リチウム箔積層体２０をリール２１に連続的に巻き取るために、１００μm以下とするのがよい。
【００３１】
なお、リチウム箔積層体２０をリール２１に巻き取るのではなく、例えば、１辺１５ｃｍ以上の薄板として加工する場合は、厚み１ｍｍ程度以上の基材フィルム３０を用い、その表面にリチウム箔１０を積層することもできる。
【００３２】
また、リチウム箔１０と基材フィルム３０との間に、接着剤または粘着剤が介在していてもよい。接着剤や粘着剤の存在により、基材フィルム３０とリチウム箔１０との間の密着性を高めたり、リチウム箔１０との反応を避けるための基材フィルム３０の選択の幅を広げることができる。例えば、エチレンエチルアクリレート樹脂等の接着剤を両者間に介在させることにより、ポリエチレン，ポリプロピレンなどのポリオレフィン系樹脂以外の樹脂をも、本発明の効果を減ずることなく基材フィルム３０として用いることができ、基材フィルム１３の材料選択の幅を広げることができる。
【００３３】
本実施の形態によると、以下の効果を発揮することができる。
リチウム箔１０の圧延工程においては、潤滑剤１３を圧延ロール１１ａ〜１１ｃ表面およびリチウム箔１０表面の少なくとも一方に供給することで、圧延を円滑に行うことができる。しかも、潤滑剤１３が揮発性物質であるので、リチウム箔１０と基材フィルム３０とを積層する際には、リチウム箔１０の表面にほとんど潤滑剤３０が残存しないようにすることが可能となる。したがって、潤滑剤１０と基材フィルム３０との反応によるフレアの発生を抑制することができる。
また、基材フィルム３０の材種の選択に際しては、潤滑剤１３との反応性を考慮する必要がなく、リチウム箔１０との反応だけを避ければよいので、基材フィルム３０の材質の選択の幅が拡大する。
【００３４】
（実施の形態２）
図３は、本発明の実施の形態２に係る連続圧延・積層装置Ｃの側面図である。図３において、図１及び図２に示す部材と構成が同じ部材については、同じ符号を付して，説明を省略する。
本実施の形態では、圧延装置Ａで薄く圧延されたリチウム箔１０を、リールに巻き取ることなく、積層装置Ｂで基材フィルム３０に積層している点が特徴である。圧延装置Ａおよび積層装置Ｂの機能については、実施の形態で説明した通りである。
本実施の形態では、揮発性物質からなる潤滑剤１３のほぼ全てが、第３圧延ロール１１ｃとピンチロール１５との間の領域Ｒｃ、つまり、リチウム箔１０が圧延されてから積層されるまでの領域Ｒｃにおいて、揮発するように構成されている。
【００３５】
本実施の形態では、実施の形態１と同じ効果に加えて、圧延から積層までを連続的に行うことが可能になり、製造コストの削減を図ることができる。
すなわち、潤滑剤１３として揮発性物質を用いることにより、圧延から積層までを連続的に行うことが可能になったといえる。
【００３６】
上記各実施の形態では、基材フィルム３０の片面に１層のリチウム箔１０を積層したが、基材フィルム３０の両面にリチウム箔１０が積層されていてもよいし、基材フィルム３０の片面側で、リチウム箔１０が複数層積層されていてもよい。
【００３７】
上記各実施の形態では、基材フィルム３０として、プラスチックフィルム単体からなる者を用いたが、プラスチックフィルム上に、表面材として、ポリ塩化ビニリデン又は塩化ビニリデンを主成分とするポリマーフィルムなどが積層されたものを用い、表面材をプラスチックフィルムとリチウム箔１０との間に介在させてもよい。これにより、リチウム箔１０の基材フィルム３０からの剥離性が向上するとともに、潤滑剤１３がリチウム箔１０に微量残存した場合でも、潤滑剤１３がプラスチックフィルムに直接接触するのを防ぐことができる。
【００３８】
「塩化ビニリデンを主成分とするポリマー」とは、塩化ビニリデンの含有量が５０重量パーセント以上のポリマーをいい、塩化ビニリデンの含有量が５０重量パーセント以上であれば、塩化ビニリデンと他のモノマーとの交互共重合体、ブロック共重合体、グラフト共重合体及びこれらの混合物、さらにはポリ塩化ビニリデンと他のポリマーとの混合物などを含む概念である。他のモノマーとしては、オレフィンやそのハロゲン化物が例示され、他のポリマーとしてはポリオレフィンやそのハロゲン置換体が例示される。他のモノマーとしては中でも、塩化ビニルや１，２−ジクロロエチレンを用いるのが好ましく、他のポリマーとしてはポリ塩化ビニルやポリ１，２−ジクロロエチレンを用いるのが好ましい。汎用性や安価な点を考慮すれば、塩化ビニリデンと塩化ビニルとの共重合体とするのが好ましい。
【００３９】
上記各実施の形態では、基材フィルム３０としてプラスチックフィルムを用いたが、実質的にリチウムと反応しない金属フィルムを用いてもよい。基材フィルム３０として金属フィルムを用いた場合、金属フィルムとリチウム箔１３とが潤滑剤を介することなく、相導通するので、金属フィルムをそのまま蓄電デバイスの一部として用いることができる。金属としては、リチウムとの反応性がほとんどない、Ｃｕ，Ｎｉ，Ｆｅ，Ｔａ，Ｗなどが好ましい。
【００４０】
上記開示された本発明の実施の形態の構造は、あくまで例示であって、本発明の範囲はこれらの記載の範囲に限定されるものではない。本発明の範囲は、特許請求の範囲の記載によって示され、さらに特許請求の範囲の記載と均等の意味及び範囲内でのすべての変更を含むものである。
【産業上の利用可能性】
【００４１】
本発明は、携帯電話，ノートパソコン，ハイブリッド車，電気自動車等の電源装置や，無停電電源装置に内蔵されるリチウム箔の製造に利用することができる。
【符号の説明】
【００４２】
Ａ      圧延装置
Ｂ      積層装置
Ｃ      連続圧延・積層装置
１０    リチウム箔
１０ａ  一次箔
１１ａ  第１圧延ロール
１１ｂ  第２圧延ロール
１１ｃ  第３圧延ロール
１３    潤滑剤
１４    ガイドロール
１５    ピンチロール
１６    ガイドロール
１７    リール
２０    リチウム箔積層体
２１    リール
３０    基材フィルム
３１    リール
Ｒａ〜Ｒｃ  領域
【図１】
2011008997.tif 000003
【図２】
2011008997.tif 000004
【図３】
2011008997.tif 000005